(57)【要約】      （修正有）【課題】次第に多様化し高まった衝突性能の要求に対応し、ＴＷＢやＴＲＢによらずも、厚さが互いに異なる２つ以上の領域を有する車両用部品を製造する新たな方法を提供する。【解決手段】ブランクを厚さが互いに異なる２つ以上の領域を有するように圧延するステップと、圧延されたブランクをトリミングするステップと、トリミングされたブランクを熱間プレス成形及び冷却するステップと、を含み、圧延するステップでは、圧延されるブランクには孔が設けられ、この孔は少なくとも一部が圧延が行われる領域内に位置するように形成される。【選択図】図３
2018099731.tif 000002
【特許請求の範囲】
【請求項１】
ａ）皮膜を有するブランクを厚さが互いに異なる２つ以上の領域を有するように圧延するステップと、
ｂ）圧延されたブランクをプレス成形に必要な形状に切断するステップと、
ｃ）切断されたブランクを加熱して熱間プレス成形及び冷却するステップと、を含み、
前記ステップａ）において、圧延されるブランクには孔が設けられ、この孔は少なくとも一部が圧延が行われる領域内に位置するように形成されることを特徴とする車体部品の製造方法。
【請求項２】
前記ステップａ）の前に、ブランクの表面に皮膜の酸化物が形成されるように予備加熱するステップを更に含むことを特徴とする請求項１に記載の車体部品の製造方法。
【請求項３】
前記ステップａ）における圧延は、
互いに同じではない複数の部分的な領域に対して順次に行われることを特徴とする請求項１に記載の車体部品の製造方法。
【請求項４】
前記ステップａ）において、ブランクは２方向以上の互いに異なる方向に圧延されることを特徴とする請求項１に記載の車体部品の製造方法。
【請求項５】
前記ステップａ）で圧延されるブランクは、孔によって除去されたブランク部位の面積を少なくとも一部補償し得るように、孔の位置に対応するブランクの縁領域に面方向に延長されたフランジを備え、
ステップｂ）において、フランジは切断されることを特徴とする請求項１に記載の車体部品の製造方法。
【請求項６】
前記ステップａ）において、ブランクは２方向以上の互いに異なる方向に圧延されることを特徴とする請求項５に記載の車体部品の製造方法。
【発明の詳細な説明】
【技術分野】
【０００１】
本発明は、衝突に関する車体部品、特に、ホットスタンピングを利用した高強度の車体部品を製造する方法に関する。
【背景技術】
【０００２】
自動車産業において最も大きなイシューの一つは軽量化及び高強度化であり、このようなイシューの中心にホットスタンピング技術がある。ホットスタンピング技術及び素材に関しては、特許文献１に紹介されている。
【０００３】
ホットスタンピングは鋼板を９００〜９５０℃の高温に加熱した後、プレス内で成形すると共に急冷することで高強度の軽量備品を製造する。ホットスタンピングの素材としては、０．２重量％前後の炭素を含有し、熱処理性能を向上するための元素としてＭｎ、Ｂを使用する、いわゆるボロン鋼が使用される。
【０００４】
このようなホットスタンピングは、成形及び熱処理が同時に行われるため生産性が優秀なだけでなく、高温で鋼板が成形されるため成形性及び寸法精度に優れている。また、ホットスタンピングは高強度部品を成形する際、特に問題となるスプリングバックや遅延破壊を減少することができる長所がある。
【０００５】
ホットスタンピングは、工程が高温で非めっき鋼板（ｕｎｃｏａｔｅｄ  ｏｒ  ｐｌａｉｎ  ｓｔｅｅｌ  ｓｈｅｅｔ）を使用する場合、成形後にデスケーリング工程が伴うべきである。複雑なデスケーリング工程を省略するために提案されたのが、ＡｌやＺｎめっき鋼板である。Ａｌめっき鋼板については、特許文献２を参照してほしい。
【０００６】
車両部品の軽量化のために、自動車メーカー分野ではテーラードブランク（Ｔａｉｌｏｒ  Ｗｅｌｄｅｄ  Ｂｌａｎｋ，ＴＷＢ）溶接技術が適用されている。しかし、ＴＷＢ技術はホットスタンピング用めっき鋼板、例えば、Ａｌめっき鋼板に適用することができない。レーザ溶接の際、Ａｌめっき層のため溶接部に相当は強度低下が発生するためである。特許文献３では、溶接部位のＡｌめっき層の一部を予め剥がしておいた後、レーザ溶接をする方式でこの問題を解決しようとしている。
【０００７】
車両部品の軽量化のための他の技術として、テーラーロールドブランク（Ｔａｉｌｏｒ  Ｒｏｌｌｅｄ  Ｂｌａｎｋ，ＴＲＢ）技術がある。図１に示したように、ＴＲＢ技術はコイル鋼板３の圧延過程で上下ロール１、２のギャップを調整しながら鋼板の厚さを調節する方式で行われる。ＴＲＢ技術によって、一方向、つまり圧延方向にのみブランクの厚さに変化を与えられるだけである。また、テーラーロールドブランクは製鋼メーカーで一律的に製造されるため、多様な車両部品の製造に提供するには限界がある。
【先行技術文献】
【特許文献】
【０００８】
【特許文献１】英国特許第１４９０５３５号
【特許文献２】米国特許第６２９６８０５号
【特許文献３】米国特許公開第２０１５−００３０３８２号
【特許文献４】韓国特許出願第２０１５−０１０６９５２号
【発明の概要】
【発明が解決しようとする課題】
【０００９】
本発明は前記のようなこの技術分野における通常の知識を有する者に対する認識に基づいたものであって、次第に多様化し高まった衝突性能の要求に対応し得る新たな車両部品の製造方法を提供しようとする。特に本発明は、ＴＷＢやＴＲＢによらずも、厚さが互いに異なる２つ以上の領域を有する車両用部品を製造する新たな方法を提供しようとする。
【００１０】
従来、厚さが互いに異なる２つ以上の領域を有する本体部品を製造する方案として、ＴＷＢ技術の位相は独歩であったため、おそらくＴＷＢ以外に他の選択肢は考慮されたことがないと思われる。しかし、上述したように、ＴＷＢ技術はめっき層を有するホットスタンピング用鋼板に適用されにくい問題がある。これまで、この分野ではこの問題の解決に集中してきただけであった。その結果のうち一つが、特許文献３で提案された方法であるが、この方法を実際に車両部品の生産に適用することは難しい。
【００１１】
本発明者らは、ＴＷＢとは接近方式が全く異なり、それに代替し得る新たな車体部品の製造方法を提供しようとする。
【００１２】
本発明はまた、一つの例として、図２に示したように厚さまたは強度が異なる複数パーツＰ１〜Ｐ４が継ぎ目Ｗなく一体化された車両部品を、ホットスタンピングによって丸ごと製造することを目的とする。これまで、ホットスタンピング用めっき鋼板を利用して図２に示したような本体部品を丸ごと製造しようとした技術は提案されていない。
【００１３】
図２に示したのはサイドパネルであって、このパネルはセンターピラー、フロントピラーなどの各パーツを別途成形した後、これらのパーツを互いに溶接することで製造される。このような本体部品の製造にＴＷＢ技術が考慮され得るが、ＴＷＢはホットスタンピング用めっき鋼板、例えば、Ａｌめっき鋼板には適用することが難しい。一方向、つまり圧延方向にのみ厚さの変化があるＴＲＢによっては、このような本体部品は得られない。
【００１４】
本発明が解決しようとする課題は、必ずしも上述した事項に限らず、上述されていない他の課題は以下に記載される事項によって理解されるはずである。
【課題を解決するための手段】
【００１５】
本発明に関して、特許文献４の「熱間成形された車両用鋼部品及びその製造方法」が提案されている。この出願方法は、ブランクを圧延する前に、ブランクを予備加熱して表面の皮膜を予め酸化させることをその特徴の一つとする。この出願方法は２０１７年２月８日に公開されており、ここに記載された発明は本発明に含まれる。
【００１６】
前記出願発明において、圧延の前にブランクの表面に酸化層を成形する理由の一つは、圧延過程のうち表面に発生し得る微細クラックを防止するためであった。本発明者らは、前記出願発明から提案された予備加熱を省略しようとし、そのための努力の結果、本発明に至った。
【００１７】
本発明による車両用本体部品の製造方法は、ａ）皮膜を有する鋼板ブランクを厚さが互いに異なる２つ以上の領域を有するように圧延するステップと、ｂ）圧延されたブランクをプレス成形に必要な形状に切断するステップと、ｃ）切断されたブランクを加熱して熱間プレス成形及び冷却するステップと、を含む。
【００１８】
本発明の一側面によると、前記ステップａ）において、ブランクは２方向以上の互いに異なる方向に圧延される。ホットスタンピングのためのブランクをこのように圧延することは、ＴＲＢ方式とはコンセプトが全く異なる。ＴＲＢ技術による圧延の対象はコイル鋼板であって、成形のために一定形状及び大きさに切断されたブランクではない。テーラーロールドブランクは、コイル鋼板をアンコイルまたはリリーズしながらロールキャップの調節によって一方向に鋼板の厚さに変化を与えることで得られる。しかし、本発明ではプレスフォーミング用ブランクに対して圧延が行われ、ブランクは２方向以上の互いに異なる方向に圧延される。
【００１９】
本発明の他の側面によると、ブランクは圧延の前に予備加熱されなくてもよい。本発明者らは、ホットスタンピング用鋼板、例えばＡｌめっき鋼板はうまく制御された冷間圧延による場合、表面の微細クラックが問題にならないことが分かった。圧延されたブランクをプレス成形のためにオーステナイト温度範囲に加熱する過程でめっき層が溶融され、表面のクラック問題が緩和され得る。
【００２０】
冷間圧延によるブランクの過度な変形が問題になる恐れがあるが、これは本発明によってブランクに適切な孔を形成することによって解決することができる。本発明のまた他の側面によると、前記ステップａ）で圧延されるプランクには孔が備えられるが、孔の位置は少なくともその一部が圧延が行われる領域内にあるように設計される。この孔は、ブランクの圧延過程で発生し得るブランクの変形を吸収する。
【００２１】
本発明による更に他の側面によると、前記ステップａ）で圧延されるブランクは、孔の位置に対応するブランクの縁領域にブランクの面方向に延長されたフランジを備える。面方向はブランクの面に平行な方向と理解される。フランジは、孔の形成によって除去されたブランク部位の面積を少なくとも一部補償し得る大きさに形成される。フランジは、孔によってブランクを圧延する際に予め計画された一定な圧延領域内で過度な厚さの偏差が発生することを抑制する。このフランジは、前記ステップｂ)で切断される。
【発明の効果】
【００２２】
上述したような本発明によると、別途の予備加熱なしに冷間における圧延を介して厚さが互いに異なる複数の領域を有する車両部品を製造することができる。
【００２３】
また、本発明によると、通常に提供されるめっき鋼板を利用して厚さが互いに異なる２つ以上の領域を有する車両部品を自由に製造することができる。
【００２４】
また、本発明によると、図２に示したように厚さが互いに異なる複数のパーツＰ１〜Ｐ４が一体化された本体部品を、単一のブランクを利用して一度に製造することができる。
【００２５】
また、本発明によると、部品の設計及び製造が自由で多様な衝突性能の要求に対応することができる。
【００２６】
また、本発明によると、ある圧延領域で目標とするブランクの厚さに偏差が発生することを防止することができる。
【図面の簡単な説明】
【００２７】
【図１】従来のＴＲＢ工程を説明するための模式図である。
【図２】車体部品の例を示す図である。
【図３】本発明の実施例による車体部品の製造工程を示すフローチャートである。
【図４ａ】本発明の実施例によるブランクの圧延過程を概略的に示す図である。
【図４ｂ】本発明の実施例によるブランクの圧延過程を概略的に示す図である。
【図４ｃ】本発明の実施例によるブランクの圧延過程を概略的に示す図である。
【図４ｄ】本発明の実施例によるブランクの圧延過程を概略的に示す図である。
【図５】本発明の一実施例によって長さ方向ＬＤに圧延されたブランクの例を示す図である。
【図６ａ】図５に示したブランクの長さ方向ＬＤに沿っての厚さ分布を示す図である。
【図６ｂ】図５に示したブランクの幅方向に沿っての厚さ分布を示す図である。
【図７】本発明の一実施例によるブランクの例を示す図である。
【図８ａ】図７に示したブランクの圧延方向に沿っての厚さ分布を示す図である。
【図８ｂ】図７に示したブランクの圧延方向に沿っての厚さ分布を示す図である。
【図９】本発明の他の実施例による車体部品の製造工程を示すフローチャートである。
【発明を実施するための形態】
【００２８】
以下、本発明に添付した図面を参照して、本発明について詳細に説明する。図面において、同じ構成要素または部品は、説明の便宜上、できるだけ同じ参照符号で示している。
【００２９】
図３乃至図４ｄを参照して、実施例による車体部品の製造方法について説明する。
【００３０】
図３に示したように、実施例によると、本体部品はブランキングＳ１、圧延Ｓ２、１次トリミングＳ３、加熱Ｓ４，熱間成形及び冷却Ｓ５、及び２次トリミングＳ６を経て製造される。ブランク１０の素材としては、ホットスタンピング用Ａｌめっき鋼板が使用される。この鋼板のＡｌめっき層は、外側のＡｌまたはＡｌ合金層と内側の金属間の合金層を有する。
【００３１】
ブランキング工程Ｓ１
図４ａに示したように、Ａｌめっき鋼板はプレス成形のために予め設定された大きさと形状のブランク１０にに切断される。ブランキングラインを設計する際、Ｓ２における圧延によるブランク１０の延伸量と、Ｓ４における成形マージンなどが考慮される。
【００３２】
ブランキングステップＳ１において、ブランク１０に孔１１が形成される。孔１１は、プレス成形後の部品で外観上うまく露出されない部位であるか、いずれにせよプレス成形後の製品から除去すべき部位に形成される。
【００３３】
この孔１１は、Ｓ１における圧延によって発生し得るブランク１０の変形を吸収する。孔１１は、圧延が行われる領域内に、またはその領域と少なくとも部分的に重畳する位置に設けられる。孔１１は、圧延方向や幅、厚さなどを考慮して、圧延によってブランク１０で厚さが増加するか変形が発生し得る位置、またはこれを効果的に防止し得る位置に形成される。
【００３４】
図７を参照すると、ブランク２０は孔２１の位置に対応する縁領域に面方向に延長されたフランジ２２ａ、２２ｂ；２２を備える。フランジ２２は同じ厚さ目標を有する圧延領域内で発生可能な厚さの偏差を解消するためのものであって、詳細は後述する。
【００３５】
圧延工程Ｓ２
圧延工程Ｓ２は、圧延をした領域とそうではない領域の間に厚さの差が発生するよう、ブランク１０の一部領域を圧延する工程である。このような圧延は、互いに同じではない複数の部分的領域に対して順次に行われる。圧延前のブランク１０の厚さが全体にわたって同じであれば、圧延工程Ｓ２の後まだ圧延されていない領域はブランク１０の最も厚い領域になる。圧延工程Ｓ２はこのような事項を考慮して設計されるが、ブランク２０の全体の面積に対して圧延する必要はない。
【００３６】
図４ａ乃至図４ｄに示したように、圧延工程Ｓ２において、ブランク１０は厚さが互いに異なる２つ以上の領域、更に３つ以上の領域を有するように圧延される。ＴＲＢ工程において、コイル鋼板は、鋼板の全体面に対して一方向にのみ圧延が行われる。よって、テーラーロールドブランクは圧延方向にのみ厚さの変化がある。実施例によると、ブランク１０は２方向以上の互いに異なる方向に圧延されるが、これによって厚さが互いに異なる２つ以上の領域は、ある一方向にのみ配列されるよりは互いに異なる方向に配列される。
【００３７】
図４ｂ乃至図４ｄを参照して、厚さが１．４ｍｍのブランク１０を圧延する例を説明する。図４ｂに示したように、ブランクは、まずＡ方向に圧延ロールＲへと圧延される。Ａ方向の圧延は、Ａ方向の圧延領域の厚さが１．２ｍｍに減少されるまで１回または数回行われる。図４ｃ及び図４ｄに示したように、Ａ方向に圧延されたブランク１０はＡ方向とは異なるＢ方向に圧延される。Ｂ方向の圧延は、Ｂ方向の圧延領域の厚さが１．０ｍｍに減少されるまで１回または数回行われる。
【００３８】
図４ｃにおいて、ｂ１はブランク１０の厚さが１．４ｍｍの領域と厚さが１．２ｍｍの領域間の境界である。図４ｄにおいて、ｂ２はブランク１０の厚さが１．２ｍｍの領域と厚さが１．０ｍｍの領域間の境界、ｂ３はブランク１０の厚さが１．４ｍｍの領域と厚さが１．０ｍｍの領域間の境界である。
【００３９】
図４ｄに示したように、前記のような圧延を介して厚さが互いに異なる３つの領域を有するブランク１０が得られる。Ａ方向からＢ方向への圧延方向の変更は、例えば、圧延ロールＲに進入するブランク１０の方向を変更することからなる。孔１１は、互いに異なる圧延方向Ａ、Ｂが重畳する領域に配置される。
【００４０】
Ｓ２における圧延は、ブランク１０の縁から内側に向かって行われる。ブランクのある一部の領域に対する圧延は、１回で完了されることが好ましい。圧延はブランク表面の硬化を引き起こすが、同じ領域を繰り返し圧延する場合、回数が重なるほど圧延荷重が大きくなり、まためっき層の損傷が問題になる恐れがある。圧延を繰り返す回数を下げるために、ロールギャップなどが適切に調節される必要がある。
【００４１】
圧延ロールＲは、ロールＲの長さ方向に直径が互いに異なる区間を有してもよい。このような圧延ロールＲを使用する場合、ブランク１０を一方向に圧延することで幅方向、つまり、圧延方向に対して垂直な方向に厚さが互いに異なる領域が発生するようにしてもよい。
【００４２】
１次トリミング工程Ｓ３
圧延が完了されたブランク１０は、プレス成形に必要な形状に外郭ラインに沿って切断される。できるだけ所望の成形品に近い形状に切断することが好ましい。切断にはレーザを利用してもよく、この工程Ｓ３で上述したフランジ２２が切断される。
【００４３】
加熱工程Ｓ４
ホットスタンピングのために、ブランク１０をオーステナイト化温度以上に加熱する。例えば、Ａｌめっき鋼板を約５５０℃程度に加熱し、表面に酸化層を形成した後、９５０℃に加熱する。直接通電による加熱、高周波誘導加熱、電気炉などが単独または複合に利用されてもよい。
【００４４】
一方、孔１１と適切な圧延制御によってブランク１０の変形を抑制することができるが、圧延過程Ｓ２でブランク１０がある程度変形される可能性がある。よって、圧延工程Ｓ２と加熱工程Ｓ４の間に、ブランク１０を平坦化するためのレべリング工程が行われてもよい。多重ローラを利用するなど、通常のレべリング工程を行うことができる。
【００４５】
熱間成形及び冷却工程Ｓ５
オーストナイト化された（ａｕｓｔｅｎｉｔｉｚｅｄ）ブランク１０を、所望の形態の製品にプレス成形すると共に急冷させる工程である。急冷を介し、マルテンサイト（ｍａｒｔｅｎｓｉｔｅ）を有する高強度の本体部品が得られる。
【００４６】
２次トリミング工程Ｓ６
熱間プレス成形の後は、成形された製品の縁に、製品以外の余分を除去するためのトリミング工程が行われる。ブランク１０の浪費の防止及び生産効率の向上などのために、２次トリミング工程は省略されることが好ましいが、今のところはプレス成形後のトリミングが必要である。
【００４７】
図５乃至図６ｂを参照して、圧延によるブランクの厚さの変化を説明する。
【００４８】
図５に示したブランク１０’は、ドア側サイドパネルの製作実験のために、これと類似した形態にブランキングされたものである。ブランク１０’は、フロント及びセンターピラーなどのサイドパネルを構成するパーツを備えており、中央部には圧延の際にブランク１０’の変形防止または変形吸収のための孔１１が形成される。
【００４９】
ブランク１０’の後方にはループレール側の延長部１２ａとサイドシル側の延長部１２ｂが突出形成され、これらの延長部１２ａ、１２ｂとセンターピラー部１４によって規定される切開部１４が設けられる。この切開部１４は、変形吸収のためのものではない。但し、ブランク１０’の形状や圧延領域などの設計によっては、このような部位に意図的に孔が形成されることもある。
【００５０】
図６ａ及び図６ｂは、図５のブランク１０’を右側方向、つまり、ブランク１０’の長さ方向ＬＤに圧延した結果、得られたブランク１０’の厚さ分布を示すグラフである。圧延前のブランク１０’の厚さは１．４ｍｍであり、目標とする圧延後の厚さは１．２ｍｍであった。圧延はブランク１０’の左側端から右側方向に行われており、ロールギャップは０．２〜０．６ｍｍの範囲で変化していた。
【００５１】
図６ａは、ブランク１０’の長さ方向ＬＤに沿っての厚さの分布を示す図である。図６ａにおいて、横軸は長さ方向ＬＤの距離である。
【００５２】
図５及び図６ａを参照すると、切開部１４がある（ａ）区間や孔１１が形成されている（ｃ）区間の場合、ブランク１０’の厚さは目標とする１．２ｍｍから相当な偏差を示す。（ａ）区間において、最大０．５ｍｍ程度の厚さの偏差が発生する。センターピラー部１３に対応する（ｂ）区間において、ブランク１０’の厚さは目標の１．２ｍｍに近接し、０．１ｍｍ程度の小さい偏差を示す。ロールギャップ条件などによって差があるが、傾向的に前記のような現象が発生する。
【００５３】
前記のようなブランク１０’の長さ方向ＬＤへの厚さの偏差は、ブランク１０の変形を吸収するためにブランク１０’に孔１１を形成する場合、厚さの偏差を解消するための方案が講じられる必要があることが分かる。また、ブランク１０’の形状の設計、圧延方向や圧延領域の設計において、前記結果は必ず考慮される必要がある。
【００５４】
図６ｂは、ブランク１０’の幅方向ＷＤに沿っての厚さの分布を示す図である。図６ｂにおいて、横軸は幅方向ＷＤの距離である。
【００５５】
図５及び図６ｂを参照すると、ロールギャップによって偏差があるが、大体圧延後の厚さは１．２ｍｍに近接し、最大偏差は約０．１〜０．１５程度であった。ロールギャップが小さいほど、目標厚さに近い結果が得られることが分かる。
【００５６】
図７では、前記のような結果を反映した改善されたブランクの形状設計案が示されている。図７に示したように、ブランク２０の中央部に孔２１が形成されるが、この孔２１に対応するブランク２０の縁領域には、ブランク２０の面方向にフランジ２２ａ、２２ｂ；２２が延長形成される。フランジ２２は、孔２１によって除去されたブランク２０部位の面積を補償し、圧延過程に孔２１によって発生するブランク２０の厚さの偏差を抑制する。
【００５７】
フランジ２２の形状の設計において、孔２１対比のフランジ２２の面積や位置が考慮される必要がある。フランジ２２は、これに対応する孔２１の大きさと同じ程度の大きさを有することが好ましい。しかし、フランジ２２はＳ６におけるトリミング工程から除去されるため、材料の浪費を低減するために最小限の大きさに適正に形成すべきである。
【００５８】
図７を参照すると、フランジ２２ａ、２２ｂは孔２１の面積と同じ面積を有するよう、ブランク２０の左右端部に孔２１の面積の１／２ずつ形成される。圧延方向が上方向で孔２１がｘｙの面積を有する際、各フランジ２２の突出長さｚは１／２ｘであり、各フランジ２２の圧延方向への長さは１／２ｙである。フランジ２２ａ、２２ｂの形状や位置は、例えば、圧延ロールＲが図７の２３で示されたラインに沿って置かれているとする際、ブランク２０がない孔２１の面積を補償するように設計される。
【００５９】
図８ａ及び図８ｂは、図７に示したような形状のブランク２０を圧延した後、圧延方向、つまり、ブランク２０の長さ方向ＬＤに沿っての厚さの変化を示したグラフである。ブランク２０は１．４ｍｍであり、目標圧延厚さは１．２ｍｍである。図８ａはロールギャップが０．３ｍｍである際の、図８ｂはロールギャップが０．１ｍｍである際の厚さ分布グラフである。これらの図面において、横軸は長さ方向ＬＤの距離を示す。
【００６０】
図８ａ及び図８ｂにおいて、実施例（ｃａｓｅ）１乃至３は、孔２１対比のフランジ２２の大きさが少しずつ異なる例である。実施例１、２は、それぞれ孔２１とそれに対応するフランジ２２の面積が同じ例（ｚ＝１／２ｘ）である。但し、実施例２の孔の大きさ（つまり、フランジの面積）は、実施例１の孔の大きさ（つまり、フランジの面積）より大きい。実施例３は、孔２１対比のフランジ２２の面積が小さい例（ｚ＜１／２ｘ）である。
【００６１】
図８ａ及び図８ｂに示したように、フランジ２２の大きさが孔２１の大きさより小さい実施例３よりは、両者が同じ条件である実施例１及び２における（ａ）区間と（ｂ）区間の厚さの変化が小さく示される。
【００６２】
前記のような実施例から分かるように、ブランキング工程Ｓ１においてブランクの形状を設計する際、圧延による変形吸収のために孔１１、２１が設けられる必要があり、孔１１、２１の位置に対応するブランクの縁領域にフランジ２２が設けられる必要がある。フランジ２２は圧延方向に垂直な方向、または圧延ロールの長さ方向２３に形成される。
【００６３】
図９には、他の実施例による他の本体部品の製造工程が示されている。簡単に言うと、ブランクはプリヒーティングＳ１１の後、熱間圧延Ｓ１２される。これ以外の工程は上述した実施例と同じく、または類似して行われる。
【００６４】
プリヒーティングＳ１１は、ブランク表面の皮膜を酸化させる工程である。ホットスタンピング用Ａｌめっき鋼板を例に挙げると、鋼板表面のＡｌめっき層を酸化させるのである。プリヒーティングＳ１１でブランク表面に予め緻密な酸化アルミニウムが形成されると、熱間圧延Ｓ１２の際ブランク表面から発生し得る微細クラックを防止することができる。
【００６５】
プリヒーティングＳ１１の温度は、ホットスタンピング用Ａｌめっき鋼板の場合、略５８０℃程度がターゲットとなる。Ａｌ皮膜が６５０〜７００℃で溶融されるため、メインヒーティングＳ１３の加熱速度は制限されるしかない。しかし、プリヒーティングＳ１１を介してブランク表面に安定した酸化皮膜が形成されると、メインヒーティングＳ１３の際にブランクをオーステナイト温度、例えば９５０℃まで急速加熱することができるようになる。
【００６６】
前記のようなプリヒーティングＳ１１の後、ブランクは熱間圧延Ｓ１２される。ブランクの複数の領域に対して熱間圧延が行われるべきであるが、その過程でブランクの温度が低下する。低下したブランクの温度を補償するために、ブランクの再加熱が必要となる。
【００６７】
これまで本発明の特定実施例について図示し説明したが、以下の特許請求の範囲に記載された発明の技術的思想から逸脱しない範囲内で、本発明は多様に修正または変形され得ることを理解する必要がある。
【符号の説明】
【００６８】
１０、２０：ブランク
１１、２１：孔
２２ａ、２２ｂ：フランジ
【図１】
2018099731.tif 000003
【図２】
2018099731.tif 000004
【図３】
2018099731.tif 000005
【図４ａ】
2018099731.tif 000006
【図４ｂ】
2018099731.tif 000007
【図４ｃ】
2018099731.tif 000008
【図４ｄ】
2018099731.tif 000009
【図５】
2018099731.tif 000010
【図６ａ】
2018099731.tif 000011
【図６ｂ】
2018099731.tif 000012
【図７】
2018099731.tif 000013
【図８ａ】
2018099731.tif 000014
【図８ｂ】
2018099731.tif 000015
【図９】
2018099731.tif 000016